(57)【要約】 【課題】  衣料用杢調布帛を得るための複合糸を提供する。【解決手段】  この複合糸は第一糸と第二糸とが混繊交絡処理されてなるものである。第一糸として、カチオン染料によって染色されず、熱水処理によって捲縮を発現するサイドバイサイド型ポリエステルフィラメントよりなるマルチフィラメント糸が用いられる。熱水処理されたときの第一糸の捲縮率は３５〜７０％である。第二糸として、カチオン染料によって染色され、熱水処理によって実質的に捲縮を発現しない単相型ポリエステルフィラメントよりなるマルチフィラメント糸が用いられる。第一糸と第二糸とは、第一糸：第二糸＝４５〜２５：５５〜７５（重量％）の重量割合で混繊交絡処理される。第二糸は仮撚加工糸が用いられる。熱水処理されたときの第二糸の捲縮率は１０％以下である。第二糸のトルク数は１６０〜３００Ｔ／Ｍである。【選択図】  なし【特許請求の範囲】
【請求項１】
カチオン染料によって染色されず且つ熱水処理によって捲縮を発現するサイドバイサイド型ポリエステルフィラメントよりなるマルチフィラメント糸を第一糸とし、カチオン染料によって染色され且つ熱水処理によって実質的に捲縮を発現しない単相型ポリエステルフィラメントよりなるマルチフィラメント糸を第二糸として、該第一糸：該第二糸＝４５〜２５：５５〜７５（重量％）の重量割合で、混繊交絡処理が施されてなることを特徴とする複合糸。
【請求項２】
捲縮率が３５〜７０％である第一糸を用いる請求項１記載の複合糸。
【請求項３】
仮撚加工されている第二糸を用いる請求項１記載の複合糸。
【請求項４】
捲縮率が１０％以下である第二糸を用いる請求項１記載の複合糸。
【請求項５】
トルク数が１６０〜３００Ｔ／Ｍである第二糸を用いる請求項１記載の複合糸。
【請求項６】
複合糸の捲縮率が２０〜５０％である請求項１記載の複合糸。
【請求項７】
請求項１記載の複合糸を構成糸とする布帛を、カチオン染料で染色加工して得られた杢調布帛。
【発明の詳細な説明】
【技術分野】
【０００１】
本発明は、カチオン染料で染色されないマルチフィラメント糸とカチオン染料で染色されるマルチフィラメント糸とで構成された複合糸に関するものである。また、この複合糸を用いてなる、衣料用杢調布帛に関するものである。
【背景技術】
【０００２】
従来より、衣料用杢調布帛を得るための複合糸として、カチオン染料で染色されないマルチフィラメント糸とカチオン染料で染色されるマルチフィラメント糸とで構成された複合糸が知られている（特許文献１）。特許文献１に記載された複合糸は、太細斑を有するカチオン染料で染色されないポリエステルマルチフィラメント糸と、捲縮を有するカチオン染料で染色されるポリエステルマルチフィラメント糸とを混繊交絡させてなるものである。
【０００３】
【特許文献１】特開２００２−１１５１４０号公報
【発明の概要】
【発明が解決しようとする課題】
【０００４】
本発明は、特許文献１記載の方法とは異なる手段で得られた複合糸を用い、衣料用杢調布帛を得ようとするものである。
【課題を解決するための手段】
【０００５】
本発明は、染色加工時における熱水処理で、カチオン染料に染色されないフィラメントを複合糸表面に露出させることによって、衣料用布帛に杢調を表現するという手段を採用したものである。
【０００６】
すなわち、本発明は、カチオン染料によって染色されず且つ熱水処理によって捲縮を発現するサイドバイサイド型ポリエステルフィラメントよりなるマルチフィラメント糸を第一糸とし、カチオン染料によって染色され且つ熱水処理によって実質的に捲縮を発現しない単相型ポリエステルフィラメントよりなるマルチフィラメント糸を第二糸として、該第一糸：該第二糸＝４５〜２５：５５〜７５（重量％）の重量割合で、混繊交絡処理が施されてなることを特徴とする複合糸に関するものである。また、この複合糸を構成糸とする布帛を染色加工することにより、杢調布帛を得るというものである。
【０００７】
まず、第一糸を構成しているマルチフィラメント糸について説明する。このマルチフィラメント糸は、サイドバイサイド型ポリエステルフィラメントが集束されてなるものである。サイドバイサイド型ポリエステルフィラメントは、断面半月状の二種のポリエステル成分が貼り合わされて断面略円形となっているものである。二種のポリエステル成分は、カチオン染料によって染色されないものであって、熱水収縮率の異なるものが用いられる。熱水収縮率が異なることにより、熱水処理すると、高熱水収縮率のポリエステル成分を内側とし低熱水収縮率が外側となって捲縮が発現するのである。高熱水収縮率のポリエステル成分と低熱水収縮率のポリエステル成分の組み合わせとしては、以下のものが例示される。たとえば、高熱水収縮率のポリエステル成分としてのポリブチレンテレフタレートと低熱水収縮率のポリエステル成分としてのポリエチレンテレフタレートの組み合わせや、高熱水収縮率のポリエステル成分としての高極限粘度のポリエチレンテレフタレートと低熱水収縮率のポリエステル成分としての低極限粘度のポリエチレンテレフタレートの組み合わせが挙げられる。高極限粘度のポリエチレンテレフタレートと低極限粘度のポリエチレンテレフタレートを用いる場合、その極限粘度（η）の差が、０．０８〜０．７０であることが好ましく、０．１０〜０．６０であることがより好ましい。
【０００８】
サイドバイサイド型ポリエステルフィラメントよりなるマルチフィラメント糸の捲縮性能は、その捲縮率が３５〜７０％であるのが好ましい。ここで、捲縮率とは、以下の方法で測定されるものである。まず、枠周１．１２５ｍの検尺機を用いて、マルチフィラメント糸を５回巻いてカセを作製し、スタンドに吊り下げた状態で一昼夜放置する。次に、このカセに０．０００１４７ｃＮ／ｄｔｅｘの荷重（荷重１）を掛けて、沸水中に入れて３０分間の湿熱処理をおこなった後、ろ紙にて水分を軽く取って３０分風乾放置する。次いで、荷重１を掛けたまま、さらに０．００１７７ｃＮ／ｄｔｅｘの軽荷重（荷重２）を掛け、カセの長さａを測定する。次に荷重２のみを外して重荷重０．０４４ｃＮ／ｄｔｅｘの荷重を掛け、カセの長さｂを測定する。カセの長さａとカセの長さｂを用いて、下記式で算出される値が捲縮率である。
記
捲縮率（％）＝［（ｂ−a ）／ａ］×１００
捲縮率が３５％未満では、捲縮性能が低く、染色加工時においてサイドバイサイド型ポリエステルフィラメントが複合糸表面に露出しにくくなる傾向が生じる。また、捲縮発現後の複合糸が持つ伸縮性も低下する傾向が生じる。捲縮率が７０％を超えると、捲縮性能が高すぎて、染色加工時において複合糸に歪みが生じる傾向となる。
【０００９】
サイドバイサイド型ポリエステルフィラメントの単繊維繊度は、２〜１０デシテックス（ｄｔｅｘ）であるのが好ましい。また、マルチフィラメント糸としたときの総繊度は、５０〜１５０デシテックス（ｄｔｅｘ）程度であるのが好ましい。単繊維繊度及び総繊度が上記したより低いと、得られる布帛の伸縮性が低下する傾向が生じる。また、単繊維繊度及び総繊度が上記したより高いと、得られる布帛の目付が高くなり、衣料用として不適当になる傾向が生じる。
【００１０】
サイドバイサイド型ポリエステルフィラメントよりなるマルチフィラメント糸は、たとえば、以下のような方法で得ることができる。すなわち、二種のポリエステル成分をサイドバイサイド型紡糸孔を複数有する紡糸口金に導入し、複合溶融紡糸を行った後、延伸倍率１．４〜１．６５で且つ熱処理温度１５０〜２００℃の範囲で、熱延伸処理を行うことにより、得ることができる。
【００１１】
次に、第二糸を構成しているマルチフィラメント糸について説明する。このマルチフィラメント糸は、単相型ポリエステルフィラメントが集束されてなるものである。単相型ポリエステルフィラメントは、カチオン染料で染色されるものである。カチオン可染性のポリエステルであれば任意のものを採用しうるが、たとえば、エチレングリコール１００モル％と、テレフタル酸９９．５〜９５モル％及び５−ナトリウムスルホイソフタル酸０．５〜５モル％とが共重合されてなるものを採用しうる。５−ナトリウムスルホイソフタル酸の共重合割合が０．５モル％未満であると、カチオン可染性が低下して、杢調布帛を得にくくなる。また、この共重合割合が５モル％を超えると、紡糸性が低下する傾向が生じる。５−ナトリウムスルホイソフタル酸の共重合割合は、１．０〜３．５モル％であるのが最も好ましい。
【００１２】
第二糸は仮撚加工されているのが好ましい。仮撚加工を施すことにより、第二糸表面に微細な捩れを与えることができ、カチオン染料で染色した際に濃色となり、布帛に明瞭な杢調を与えることができる。仮撚加工した第二糸のトルク数は、１６０〜３００Ｔ／Ｍであるのが好ましい。ここで、トルク数とは、以下の方法で測定されるものである。まず、第二糸に０．０２９４ｃＮ／ｄｔｅｘの引張張力をかけ第二糸が旋回しないようにして、２００ｃｍの第二糸を採取する。次に、採取した第二糸の両端間の距離を２ｃｍにしてほぼ平行に把持し、第二糸の中心（端部から１００ｃｍの箇所）に０. ００２９４ｃＮ／ｄｔｅｘの荷重をかけてＶ字型とした後、この荷重を外す。荷重を外すと、第二糸の残留トルクによる旋回が発生するが、その旋回が静止するまで放置する。旋回が静止した後、その旋回数を検撚機にて測定し、この測定により得られる値がトルク数である。トルク数が１６０Ｔ／Ｍ未満であると、カチオン染料で染色した際に濃色となりにくく、布帛に杢調を表現しにくくなる傾向が生じる。また、トルク数が３００Ｔ／Ｍを超えると、第一糸と混繊交絡しにくくなる傾向が生じる。かかるトルク数を持つ第二糸を得るには、加撚張力を０．０２〜０．１ｃＮ／ｄｔｅｘの範囲内とし、仮撚係数を８０００〜１８０００の範囲内にして仮撚加工を施せばよい。ここで、加撚張力は、仮撚加工の際に第二糸１デシテックスに当たりに負荷される張力（ｃＮ）のことである。また、仮撚係数とは、［仮撚数（Ｔ／Ｍ）］×［第二糸の総繊度（ｄｔｅｘ）］1/2なる式で算出されるものである。
【００１３】
第二糸に仮撚加工を施すと捲縮が発現する。しかしながら、仮撚加工で発現した捲縮は、後の熱水処理によって殆ど変化しないものである。なぜなら、第二糸を構成するフィラメントは単相型ポリエステルフィラメントだからである。したがって、第一糸は熱水処理によって捲縮が発現するが、第二糸は熱水処理によって実質的に捲縮が発現しないものである。熱水処理前における第二糸に捲縮が施されていても差し支えはないが、熱水処理後に第一糸を複合糸の表面に露出させやすくするために、熱水処理後における第二糸の捲縮率は１０％以下であるのが好ましい。なお、第二糸の捲縮率の測定方法は、第一糸の場合と同様である。
【００１４】
単相型ポリエステルフィラメントの単繊維繊度も、２〜１０デシテックス（ｄｔｅｘ）であるのが好ましい。また、マルチフィラメント糸としたときの総繊度も、５０〜１５０デシテックス（ｄｔｅｘ）程度であるのが好ましい。単繊維繊度及び総繊度が上記したより低いと、得られる布帛の風合が柔らかすぎて、衣料用して採用しにくくなる。また、単繊維繊度及び総繊度が上記したより高いと、得られる布帛の目付が高くなり、衣料用として不適当になる傾向が生じる。
【００１５】
単相型ポリエステルフィラメントよりなるマルチフィラメント糸は、たとえば、以下のような方法で得ることができる。すなわち、カチオン可染性ポリエステルを単相型紡糸孔を複数有する紡糸口金に導入し、溶融紡糸を行った後、実質的に延伸処理を施さずに（より具体的には延伸倍率を１．００〜１．１０倍として）、上記した条件で仮撚加工を施すことにより、得ることができる。
【００１６】
上記した第一糸及び第二糸に、従来公知の混繊交絡処理を施す。具体的には、第一糸及び第二糸を同時に、流体ノズルに導入して、第一糸及び第二糸の走行方向に対して垂直に横から空気を吹き付けて、第一糸及び第二糸を攪乱させて両者を混繊交絡するのである。吹き付ける空気圧は０．１〜０．３ＭＰａ程度である。また、流体ノズルに供給する第一糸と第二糸の重量比は、第二糸の方が多く、具体的には第一糸：第二糸＝４５〜２５：５５〜７５（重量％）である。第二糸の重量割合が５５％以下であると、染色による着色が不十分となり、杢調布帛が得られにくくなる。また、第二糸の重量割合が７５％を超えると、全体が濃色に着色され、布帛に杢調を表現しにくくなる。
【００１７】
得られた複合糸を、このまま用いて製編織し、生機を得てもよい。また、得られた複合糸に適宜追燃を施した後に、製編織して生機を得てもよい。追燃する場合、撚係数は５０００〜３００００の範囲であるのが好ましい。また、複合糸の捲縮率は２０〜５０％程度に調整するのが好ましい。製編織の組織としては、従来公知の組織で行うことができ、平織組織、綾織組織又は朱子織組織等の任意の織組織や、平編組織、タック編組織、トリコット編組織等の任意の編組織で行うことができる。
【００１８】
生機を製編織した後、カチオン染料で染色加工を行う。染色加工は従来公知の方法が採用され、たとえば、カチオン染料を分散又は溶解させた染浴に、１００℃以上で数十分浸漬することにより、染色加工を行うことができる。この染色加工時において、第一糸であるサイドバイサイド型ポリエステルフィラメントよりなるマルチフィラメント糸に捲縮が発現して、複合糸表面に露出される。そして、第二糸はカチオン染料によって染色されるけれども、第一糸は染色されないため、杢調布帛を得ることができるのである。かかる杢調布帛は、婦人用外衣や紳士用ズボン等の衣料用布帛として好適に用いることができる。
【発明の効果】
【００１９】
本発明は、カチオン染料によって染色されず且つ熱水処理によって捲縮を発現する第一糸と、カチオン染料によって染色され且つ熱水処理によって実質的に捲縮を発現しない第二糸とを、第二糸の重量割合を多くして、混繊交絡処理してなる複合糸を用いているため、染色加工時における熱水処理によって、第一糸の一部が複合糸の表面に露出して、容易に杢調布帛を得ることができるという効果を奏する。また、染色加工時に捲縮が発現しているので、杢調布帛に伸縮性を与えることができるという効果も奏する。
【実施例】
【００２０】
実施例１
［第一糸の準備］
極限粘度（η）が０．６３のポリエチレンテレフタレート５０質量部と極限粘度（η）が０．５３のポリエチレンテレフタレート５０質量部とを、サイドバイサイド型紡糸孔を１２孔有する紡糸口金に導入し、複合溶融紡糸を行った後、延伸倍率１．５７で且つ熱処理温度１７０℃で、熱延伸処理を行うことにより、９０デシテックス／１２フィラメントのマルチフィラメント糸よりなる第一糸を準備した。この第一糸の捲縮率は５３％であり、また伸度は２５％であった。
【００２１】
［第二糸の準備］
エチレンテレフタレートを主たる繰り返し単位として、酸成分として５−スルホイソフタル酸を１．５モル％共重合したカチオン可染性ポリエステルを、単相型紡糸孔を１２孔有する紡糸口金に導入し、溶融紡糸を行って、９０デシテックス／１２フィラメントのマルチフィラメント糸を得た。このマルチフィラメント糸を、加撚張力６ｃＮ／ｄｔｅｘで仮撚数１５００Ｔ／Ｍ（Ｚ方向）の条件で仮撚加工を施して、第二糸を得た。この第二糸の捲縮率は１．５％であり、また伸度は１３０％であった。
【００２２】
［複合糸の製造］
上記した第一糸及び第二糸を、混繊交絡ノズル（ヘバーライン社製Ｐ２１２１／Ｌ）に導入した。この際、第一糸と第二糸の重量比は第一糸：第二糸＝４９：６１（重量％）とし、空気圧は０．１９ＭＰａとした。以上により、捲縮率が２８％の複合糸を得た。
【００２３】
［杢調布帛の製造］
上記した複合糸に５００Ｔ／Ｍ（Ｚ方向）の追燃を施し、この複合糸を経糸及び緯糸に用いて、経糸密度１１５本／２．５４ｃｍ、緯糸密度９０本／２．５４ｃｍの２／２ツイル織物よりなる生機を得た。この生機を８０℃で２０分間精練した後、カチオン染料（保土谷化学工業製「Ａｉｚｅｎ  Ｃａｔｈｉｌｏｎ  Ｂｌｕｅ  Ｆ２ＲＬＨ」）にて、１. ５％ｏｍｆ、１３０℃、３０分間の条件で染色加工をした。その後、１８０℃で２０秒間仕上げセットして、杢調織物を得た。
【００２４】
実施例２
［第一糸の準備］
極限粘度（η）が１．０５のポリブチレンテレフタレート６０質量部と極限粘度（η）が０．４７のポリエチレンテレフタレート４０質量部とを、サイドバイサイド型紡糸孔を２４孔有する紡糸口金に導入し、複合溶融紡糸を行った後、延伸倍率１．５７で且つ熱処理温度１７０℃で、熱延伸処理を行うことにより、９０デシテックス／２４フィラメントのマルチフィラメント糸よりなる第一糸を準備した。この第一糸の捲縮率は６５％であり、また伸度は２５％であった。
【００２５】
この第一糸と実施例１で準備した第二糸を用い、その後は実施例１と同様の方法で杢調織物を得た。
【００２６】
実施例１及び２で得られた織物は、良好な杢調が表現されてなるものであった。また、衣料用として適した伸縮性を持つと共に、ふくらみ感及びドレープ性を持つものであった。